(57)【要約】【課題】  本発明は、表示パネルと保護板との貼合わせ時に空気の巻き込みが少なく且つ表示パネル及び保護板に対して優れた濡れ性を有し粘着性に優れ、更に、高温高湿下の過酷な条件下においても、表示パネル及び保護板との界面において気泡や剥離を生じることがない粘着シートを提供する。【解決手段】  本発明の粘着シートは、表示装置の表示パネルの表面に保護板を積層一体化するために用いられる粘着シートであって、この粘着シートは、アルキル（メタ）アクリレートと、多官能（メタ）アクリレートと、ラジカル重合性二重結合を有するポリジメチルシロキサンとの共重合体を含むアクリル系粘着剤から構成されているので、表示パネルや保護板に対して優れた濡れ性を示し、よって、粘着シートは、表示パネルと保護板とをこれらとの界面において空気溜まりを発生させることなく強固に積層一体化させることができる。【選択図】  図１
2009209321.tif 000002
【特許請求の範囲】
【請求項１】
表示装置の表示パネルの表面に保護板を積層一体化するために用いられる粘着シートであって、この粘着シートは、アルキル（メタ）アクリレートと、多官能（メタ）アクリレートと、ラジカル重合性二重結合を一個有するポリジメチルシロキサンとの共重合体を含むアクリル系粘着剤から構成されていることを特徴とする粘着シート。
【請求項２】
表示装置の表示パネルの表面に保護板を積層一体化するために用いられる粘着シートであって、この粘着シートは、アルキル（メタ）アクリレートと、ラジカル重合性二重結合を二個以上有するポリジメチルシロキサンとの共重合体を含むアクリル系粘着剤から構成されていることを特徴とする粘着シート。
【請求項３】
ポリジメチルシロキサンが（メタ）アクリロイル基を有していることを特徴とする請求項１又は請求項２に記載の粘着シート。
【請求項４】
ポリジメチルシロキサンは、その分子鎖の末端に（メタ）アクリロイル基を有することを特徴とする請求項１乃至請求項３の何れか１項に記載の粘着シート。
【請求項５】
アクリル系粘着剤は、アルキル（メタ）アクリレート成分と多官能（メタ）アクリレート成分との重量比〔多官能（メタ）アクリレート成分／アルキル（メタ）アクリレート成分〕が０．０５〜１０であることを特徴とする請求項１に記載の粘着シート。
【請求項６】
多官能（メタ）アクリレートが重合体であって、この重合体の数平均分子量が４００以上であることを特徴とする請求項１に記載の粘着シート。
【請求項７】
アルキル（メタ）アクリレートのアルキル基の炭素数が４〜１０であることを特徴とする請求項１又は請求項２に記載の粘着シート。
【請求項８】
表示装置の表示パネルとこの表示パネル上に配設される保護板とが粘着シートを介して積層一体化されてなる表示装置であって、粘着シートは、アルキル（メタ）アクリレートと、多官能（メタ）アクリレートと、ラジカル重合性二重結合を一個有するポリジメチルシロキサンとの共重合体を含むアクリル系粘着剤から構成されていることを特徴とする表示装置。
【請求項９】
表示装置の表示パネルとこの表示パネル上に配設される保護板とが粘着シートを介して積層一体化されてなる表示装置であって、粘着シートは、アルキル（メタ）アクリレートと、ラジカル重合性二重結合を二個以上有するポリジメチルシロキサンとの共重合体を含むアクリル系粘着剤から構成されていることを特徴とする表示装置。
【発明の詳細な説明】
【技術分野】
【０００１】
本発明は、表示装置の表示パネルとこの表示パネル上に配設される保護板とを一体化するために用いられる粘着シート及びこれを用いた表示装置に関する。
【背景技術】
【０００２】
携帯電話機等のモバイル型電話機端末やＰＤＡ（Ｐｅｒｓｏｎａｌ  Ｄｉｇｉｔａｌ  Ａｓｓｉｓｔａｎｔ）端末などの表示装置を有する移動体通信端末では、更なる薄型化、軽量化、低消費電力化、高精細化及び高輝度化などが図られてきている。このような表示装置には、通常、表示パネルを保護するために、表示パネルの外周縁部に形成された枠状の粘着剤層を介して保護板が貼着一体化されている。
【０００３】
上記構造の表示装置では、保護板と表示パネルとの間に粘着剤層に起因する空間部が形成されていることから、表示装置に外力が加えられた場合、空間部の存在によって外力が吸収、緩和され、表示装置の損傷が防止される。
【０００４】
しかしながら、表示パネルと保護板との対向面間には空間部が存在しており、この空間部内に存在する空気が原因となって光散乱などが発生し、表示装置の表示品質を向上させるには限界があり、又、移動通信端末に比較的大きな歪みが生じた場合、保護板に割れが発生するという問題があった。
【０００５】
そこで、上記問題に対して、表示装置の表示品質の更なる向上が可能であって外力に対する耐久性に優れた表示装置として、表示パネルと保護板とを透明両面粘着シートを介して貼り合わせることが提案されている。このような透明両面粘着シートとしては、一般にアクリル系樹脂が用いられており、例えば、特許文献１〜５では、粘着力が改良されたアクリル系透明両面粘着シート又はテープが提案されている。
【０００６】
しかしながら、特許文献１〜５に記載されたアクリル系透明両面粘着シートでは、表示装置が、高温高湿条件下などの過酷な環境下に置かれた場合、表示パネル及び保護板と、粘着シートとの界面において気泡や剥離を生じてしまい、表示装置の視認性が低下するといった問題点を有していた。
【０００７】
【特許文献１】特開２００３−３４２５４２号公報
【特許文献２】特開２００３−２３８９１５号公報
【特許文献３】特開２００４−２３１７２３号公報
【特許文献４】特開２００５−１５４５８１号公報
【特許文献５】特開２００５−２５５８７７号公報
【発明の開示】
【発明が解決しようとする課題】
【０００８】
本発明は、表示パネルとこの表示パネル上に配設される保護板とを接合するために用いられ、表示パネルと保護板との貼合わせ時に空気の巻き込みが少なく且つ表示パネル及び保護板に対して優れた濡れ性を有し粘着性に優れ、更に、高温高湿下の過酷な条件下においても、表示パネル及び保護板との界面において気泡や剥離を生じることがなく、表示装置の優れた表示品質を長期間に亘って保持することができる粘着シート及びこれを用いた表示装置を提供する。
【課題を解決するための手段】
【０００９】
本発明の粘着シートは、表示装置の表示パネルの表面に保護板を積層一体化するために用いられる粘着シートであって、この粘着シートは、アルキル（メタ）アクリレートと、多官能（メタ）アクリレートと、ラジカル重合性二重結合を一個有するポリジメチルシロキサンとの共重合体を含むアクリル系粘着剤から構成されていることを特徴とする。なお、（メタ）アクリレートとは、アクリレート又はメタクリレートをいう。
【００１０】
アクリル系粘着剤を構成している共重合体のモノマー成分であるアルキル（メタ）アクリレートとしては、特に限定されず、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、イソブチル（メタ）アクリレート、ｔ−ブチル（メタ）アクリレート、ペンチル（メタ）アクリレート、ヘキシル（メタ）アクリレート、ヘプチル（メタ）アクリレート、２−エチルヘキシル（メタ）アクリレート、ｎ−オクチル（メタ）アクリレート、ｉ−オクチル（メタ）アクリレート、ｎ−ノニル（メタ）アクリレート、ｉ−ノニル（メタ）アクリレート、デシル（メタ）アクリレート、ウンデシル（メタ）アクリレート、ドデシル（メタ）アクリレート、トリデシル（メタ）アクリレート、テトラデシル（メタ）アクリレートなどが挙げられ、得られるアクリル系粘着剤のガラス転移温度（Ｔｇ）及び粘着力の調整、他の原料樹脂との相溶性の観点から、アルキル基の炭素数が４〜１０であるアルキル（メタ）アクリレートが好ましい。なお、アルキル（メタ）アクリレートは、単独で用いられても二種以上が併用されてもよい。
【００１１】
アルキル（メタ）アクリレートのアルキル基の炭素数は、少ないと、アクリル系粘着剤が硬くなりすぎ密着性や粘着力が低下することがあり、多いと、低分子ブリード物により接合信頼性が低下し、或いは、アクリル系粘着剤が硬くなり密着性や粘着力が低下することがあるので、４〜１０が好ましく、４〜８がより好ましい。
【００１２】
アクリル系粘着剤を構成している共重合体中におけるアルキル（メタ）アクリレート成分の含有量は、少ないと、アクリル系粘着剤の粘着力が低下し、多いと、相対的に多官能（メタ）アクリレートの含有量が低くなることによって、表示パネル及び保護板に対する粘着シートの密着耐久性が低下し、或いは、相対的にポリジメチルシロキサンの含有量が少なくなることによって、表示パネルや保護板に対する初期密着濡れ性が低下することがあるので、８５〜９９．４８重量％が好ましく、９０〜９９重量％がより好ましい。
【００１３】
アクリル系粘着剤を構成している共重合体のモノマー成分である多官能（メタ）アクリレートは、一分子中に（メタ）アクリロイル基を二個以上有する化合物をいう。アクリル系粘着剤を構成する共重合体中に多官能（メタ）アクリレート成分を含有することによって、アクリル系粘着剤は、高い架橋構造を形成することができるので、粘着シートは、優れた耐熱性を発揮し、高温高湿度下においても粘着力を確実に維持し優れた耐久性を有する。
【００１４】
多官能（メタ）アクリレートとしては、特に限定されず、例えば、ヘキサンジオールジ（メタ）アクリレート、トリメチロールプロパントリ（メタ）アクリレート、ペンタエリスリトールトリ（メタ）クリレート、エトシキ化ビスフェノールＡジ（メタ）アクリレート、トリス（２−ヒドロキシエチル）イソシアヌレートトリアクリレート、エトシキ化トリメチロールプロパントリアクリレート、プロキシ化トリメチロールプロパントリアクリレート、プロキシ化グリセリルトリアクリレート、ネオペンチルグリコールアジペートジアクリレートの他に、ポリエチレングリコールジ（メタ）アクリレート、液状水素化１，２ポリブタジエンアクリレートなどの重合体などが挙げられ、単独で用いられても二種以上が併用されてもよい。
【００１５】
上記多官能（メタ）アクリレートとしては、重合体であることが好ましく、この重合体の数平均分子量が４００以上であることが好ましく、８００以上であることがより好ましく、１０００〜５０００であることが特に好ましい。これは、多官能（メタ）アクリレートが重合体である場合には、架橋点間の分子量が増大することにより応力分散性が向上し、アクリル系粘着剤の剥離力が向上するからである。
【００１６】
なお、多官能（メタ）アクリレートの数平均分子量は、ＧＰＣ（Gel Permeation Chromatography：ゲルパーミエーションクロマトグラフィ）法によりポリスチレン換算分子量として測定した値を意味し、詳細には、Ｗａｔｅｒ社から商品名「２６９０Ｓｅｐａｒａｔｉｏｎｓ  Ｍｏｄｅｌ」にて市販されているゲルパーミションクロマトグラフを用い、サンプル流量１ミリリットル/分、カラム温度４０℃の条件で示差屈折計を検出器として測定を行うことによって多官能（メタ）アクリレートの数平均分子量を得ることができる。
【００１７】
アクリル系粘着剤を構成する共重合体中における多官能（メタ）アクリレート成分の含有量は、少なくても多くても、アクリル系粘着剤の耐久性や、表示パネル及び保護板への密着性が低下するので、０．０１〜５重量％が好ましく、０．０２〜５重量％がより好ましい。
【００１８】
更に、アクリル系粘着剤を構成する共重合体は、そのモノマー成分として、ラジカル重合性二重結合を一個有するポリジメチルシロキサン成分を有している。従って、アクリル系重合体骨格にジメチルシロキサン骨格が組み込まれることになり、表示パネルや保護板に対して優れた濡れ性を示し、優れた密着性を発揮し、表面パネルと保護板とを粘着シートを介して積層一体化するに際して空気の巻き込みを防止し、表面パネル及び保護板と、粘着シートとの間に空気溜まりを発生させることなく表面パネルと保護板とを粘着シートを介して強固に積層一体化することができる。
【００１９】
特に、ポリジメチルシロキサンの末端にラジカル重合性二重結合を有していることが好ましい。このように、ポリジメチルシロキサンの分子鎖の末端にラジカル重合性二重結合が結合していることによって、得られるアクリル系粘着剤を構成する共重合体の主鎖に、ポリジメチルシロキサンからなる直鎖状の側鎖が結合した状態となる。よって、ポリジメチルシロキサンからなる側鎖は非常に動き易い状態となっており、アクリル系粘着剤は、表示パネルや保護板に対して更に優れた濡れ性を示す。
【００２０】
ポリジメチルシロキサンは、ラジカル重合性二重結合を有しているが、このようなラジカル重合性二重結合を含む官能基としては、特に限定されず、例えば、ビニル基、プロペニル基、スチリル基、（メタ）アクリロイル基などが挙げられ、アルキル（メタ）アクリレート及び多官能（メタ）アクリレートとの相溶性に優れ共重合し易く、ジメチルシロキサン骨格を効率良くアクリル系重合体骨格に導入できる点で（メタ）アクリロイル基が好ましい。なお、（メタ）アクリロイルとは、アクリロイル又はメタクリロイルを意味する。
【００２１】
ラジカル重合性二重結合を有するポリジメチルシロキサンの数平均分子量は、低いと、表示パネルや保護板に対する濡れ性が低下し密着性が低下して、表面パネルと保護板とを粘着シートを介して積層一体化するに際して空気の巻き込みが発生することがあり、高いと、アクリル系粘着剤の粘着性が低下するので、５００〜２００００が好ましく、１０００〜１００００がより好ましい。
【００２２】
ラジカル重合性二重結合を一個有するポリジメチルシロキサンとしては、特に限定されず、α−スチリルポリジメチルシロキサン、α−（メタ）アクロイルオキシポリジメチルシロキサンなどが挙げられる。なお、ラジカル重合性二重結合を一個有するポリジメチルシロキサンは、チッソ社から商品名「サイラプレーンＦＭ−０７１１」「サイラプレーンＦＭ−０７２１」「サイラプレーンＦＭ−０７２５」にて市販されている。
【００２３】
ラジカル重合性二重結合を一個有するポリジメチルシロキサン成分のアクリル系粘着剤を構成している共重合体中における含有量は、少ないと、表示パネルや保護板に対する濡れ性が低下し密着性が低下して、表面パネルと保護板とを粘着シートを介して積層一体化するに際して空気の巻き込みが発生することがあり、多いと、アクリル系粘着剤の粘着性が低下することがあるので、１〜８重量％が好ましい。
【００２４】
更に、アクリル系粘着剤を構成する共重合体には、アクリル系粘着剤のガラス転移温度や粘着力などを調整する目的で、アルキル（メタ）アクリレート成分、多官能（メタ）アクリレート成分及びポリジメチルシロキサン成分以外にモノマー成分として、例えば、スチレン、α−メチルスチレン、ｏ−メチルスチレン、ｐ−メチルスチレンなどのスチレン系モノマー；酢酸ビニルなどのカルボン酸ビニルエステル；（メタ）アクリル酸、イタコン酸などのビニル基を含有するカルボン酸；無水マレイン酸などのビニル結合を有するジカルボン酸の無水物；２−ヒドロキシエチル（メタ）アクリレート、２−ヒドロキシプロピル（メタ）アクリレート、４−ヒドロキシブチル（メタ）アクリレート、カプロラクトン変性（メタ）アクリレート、ポリオキシエチレン（メタ）アクリレート、ポリオキシプロピレン（メタ）アクリレートなどの水酸基を有するビニルモノマー；（メタ）アクリロニトリル、Ｎ−ビニルピロリドン、Ｎ−ビニルカプロラクタム、Ｎ−ビニルラウリロラクタム、（メタ）アクリロイルモルホリン、（メタ）アクリルアミド、ジメチル（メタ）アクリルアミド、Ｎ−メチロール（メタ）アクリルアミド、Ｎ−ブトキシメチル（メタ）アクリルアミド、ジメチルアミノメチル（メタ）アクリレートなどの窒素含有ビニルモノマーなどが挙げられ、単独で用いられても二種以上が併用されてもよい。
【００２５】
これらのモノマー成分のアクリル系粘着剤を構成する共重合体中における含有量は、多いと、得られる粘着シートの柔軟性が低下し、ネンチャクシートの粘着性の低下を引き起こす可能性があるので、２０重量％以下が好ましく、０．１〜１０重量％がより好ましい。
【００２６】
上記アクリル系粘着剤には、本発明の課題達成を阻害しない限り必要に応じて、熱可塑性樹脂類、熱可塑性エラストマー類、架橋ゴム、オリゴマー類、無機化合物、造核剤、酸化防止剤、老化防止剤、熱安定剤、光安定剤、紫外線吸収剤、滑剤、増粘剤、難燃助剤、帯電防止剤、防曇剤、充填剤、軟化剤、可塑剤、着色剤などの従来公知の添加剤が配合されてもよい。
【００２７】
上記アクリル系粘着剤を構成する共重合体は、そのモノマー成分としてラジカル重合性二重結合を一個有するポリジメチルシロキサン成分を有する場合を説明したが、このポリジメチルシロキサン成分の代わりに、ラジカル重合性二重結合を二個以上有するポリジメチルシロキサン成分を有するものであってもよい。この場合、アクリル系粘着剤を構成する共重合体は、そのモノマー成分として多官能（メタ）アクリレート成分を含有している必要はない。
【００２８】
即ち、粘着シートが、アルキル（メタ）アクリレートと、ラジカル重合性二重結合を二個以上有するポリジメチルシロキサンとの共重合体を含むアクリル系粘着剤から構成されている場合であってもよい。
【００２９】
なお、アルキル（メタ）アクリレートに関しては、上記と同様であるのでその説明を省略する。又、ラジカル重合性二重結合を二個以上有するポリジメチルシロキサンは、ラジカル重合性二重結合を二個以上有している点以外は、ラジカル重合性二重結合を一個有するポリジメチルシロキサンと同様であるのでその説明を省略し相違している点についてのみ下記に説明する。
【００３０】
ポリジメチルシロキサン中に含まれるラジカル重合性二重結合の数は、二個以上であればよいが、アクリル系粘着剤のゲル分率が高くなり過ぎて密着性や接合信頼性が低下することがあるので、２〜４個であることがより好ましい。
【００３１】
ポリジメチルシロキサンがラジカル重合性二重結合を二個以上有している場合には、ラジカル重合性二重結合を有する官能基が、ポリジメチルシロキサンの分子鎖の少なくとも一方の末端に結合していることが好ましく、ポリジメチルシロキサンの分子鎖の両末端に結合していることがより好ましくい。
【００３２】
ラジカル重合性二重結合を二個有するポリジメチルシロキサンとしては、特に限定されず、例えば、α，ω−ジスチリルポリジメチルシロキサン、α，ω−ジ（メタ）アクロイルオキシポリジメチルシロキサンなどが挙げられる。なお、ラジカル重合性二重結合を二個有するポリジメチルシロキサンは、チッソ社から商品名「サイラプレーンＦＭ−７７１１」、「サイラプレーンＦＭ−７７２１」、「サイラプレーンＦＭ−７７２５」にて、東レ・ダウコーニング社から商品名「ＢＹ１６−１５２」、「ＢＹ−１５２Ｃ」にて市販されている。
【００３３】
アクリル系粘着剤を構成する共重合体中におけるラジカル重合性二重結合を二個以上有するポリジメチルシロキサン成分の含有量は、少ないと、表示パネルや保護板に対する濡れ性が低下し密着性が低下して、表面パネルと保護板とを粘着シートを介して積層一体化するに際して空気の巻き込みが発生することがあり、多いと、アクリル系粘着剤の粘着性が低下することがあるので、１〜３重量％が好ましい。
【００３４】
アクリル系粘着剤を構成する共重合体中におけるアルキル（メタ）アクリレート成分の含有量は、少ないと、アクリル系粘着剤の粘着力が低下し、多いと、相対的にポリジメチルシロキサンの含有量が少なくなることによって、表示パネルや保護板に対する初期密着濡れ性が低下することがあるので、９０〜９９．５重量％が好ましく、９５〜９９重量％がより好ましい。
【００３５】
次に、本発明の粘着シートの製造方法について説明する。粘着シートの製造方法としては、特に限定されず、例えば、アルキル（メタ）アクリレート、多官能（メタ）アクリレート、ラジカル重合性二重結合を一個有するポリジメチルシロキサン及び光重合開始剤に、必要に応じて、他のモノマー及び添加剤を加えてなり且つ溶剤を含まないモノマー組成物を作製する一方、一面が離型処理された二枚の透明な合成樹脂フィルムを用意し、一方の合成樹脂フィルムの離型処理面にモノマー組成物を汎用の要領で塗工しモノマー層を形成した後、このモノマー層上に他方の合成樹脂フィルム重ね合わせた上で、モノマー層に合成樹脂フィルムを透して紫外線などの光を照射することによってモノマー組成物をラジカル重合させることによってアクリル系粘着剤から構成された粘着シートを製造する方法が挙げられる。なお、透明な合成樹脂フィルムとしては、ポリエチレンテレフタレートフィルムなどが挙げられる。又、ラジカル重合性二重結合を二個以上有するポリジメチルシロキサンを用いる場合には、多官能（メタ）アクリレートを必要に応じて添加してモノマー組成物を作製すればよい。
【００３６】
光重合開始剤としては、特に限定されず、例えば、４−（２−ヒドロキシエトキシ）フェニル（２−ヒドロキシー２−プロピル）ケトン（メルク社製  商品名「ダロキュアー２９５９」などのケトン系光重合開始剤、α−ヒドロキシ−α、α’−ジメチル−アセトフェノン（メルク社製  商品名「ダロキュア１１７３」）、メトキシアセトフェン、２，２−ジメトキシ−２−フェニルアセトフェン（チバガイギー社製  商品名「イルガキュア６５１」）、２−ヒドロキシー２−シクロヘキシルアセトフェノン（チバガイギー社製  商品名「イルガキュア１８４」）などのアセトフェノン系光重合開始剤、ベンジルジメチルケタールなどのケタール系光重合開始剤、ハロゲン化ケトン、アシルホスフィノキシド、アシルホスフォナートなどが挙げられる。
【００３７】
光重合開始剤の添加量の上限は、モノマー組成物中におけるモノマー全量１００重量部に対して５重量部が好ましく、１重量部がより好ましい。一方、光重合開始剤の添加量の下限は、モノマー組成物中におけるモノマー全量１００重量部に対して０．０１重量部が好ましく、０．０３重量部がより好ましい。
【００３８】
これは、光重合開始剤の添加量が少ないと、モノマー組成物中のモノマーの重合が不完全となり、得られるアクリル系粘着剤の凝集力低下が原因となって必要な物性を得ることができないことがあるからである。
【００３９】
一方、光重合開始剤の添加量が多いと、紫外線などの光照射時にラジカル発生量が多くなり、アクリル系粘着剤の数平均分子量やゲル分率が低下し、高温時に、表示パネル又は保護板と、粘着シートとの界面において、気泡や剥離が多く発生することがあるからである。
【００４０】
光照射に用いられるランプ類としては、特に限定されず、例えば、波長４００ｎｍ以下に発光分布を有するものが挙げられる。具体的には、低圧水銀ランプ、中圧水銀ランプ、高圧水銀ランプ、超高圧水銀ランプ、ケミカルランプ、ブラックライトランプ、マイクロウエーブ励起水銀ランプ、メタルハライドランプなどが挙げられ、ケミカルランプは、光重合開始剤の活性波長領域の光を効率よく発光すると共に、光重合開始剤を除くモノマー混合物中の光吸収が少なくて済むことから、モノマー層の内部にまで光が充分に到達しモノマー組成物を効果的に重合させることができるので好ましい。
【００４１】
モノマー層への光照射強度は、重合によって得られるポリマーの重合度を左右する因子であり、目的製品の性能毎に適宜制御されるものである。光重合開始剤としてアセトフェノン系光重合開始剤を用いた場合、光重合開始剤の光分解に有効な波長領域（光重合開始剤によって異なるが、通常３６５ｎｍ〜４２０ｎｍ）の光強度は、０．１〜１００ｍＷ／ｃｍ2が好ましい。
【００４２】
粘着シートを構成しているアクリル系粘着剤のゲル分率は、低いと、アクリル系粘着剤の凝集力が不充分となって粘着力が低下し、高温高湿下において、表示パネル又は保護板と、粘着シートとの界面において気泡が発生しようとした際に、その圧力に抗しきれずに浮きや剥がれが発生することがあり、高いと、粘着シートが硬くなりすぎて応力分散性が低下し、高温高湿下において、表示パネル又は保護板と、粘着シートとの界面において気泡が発生しようとしたときに、その圧力を分散することができず浮きや剥がれが発生することがあるので、５０〜９０重量％が好ましく、５５〜８８重量％がより好ましい。
【００４３】
なお、アクリル系粘着剤のゲル分率は下記の要領で測定した。先ず、アクリル系粘着剤をＡｇ秤量し、これを２３℃の酢酸エチル中に２４時間浸漬して不溶解分を２００メッシュの金網で濾過し、金網上の残渣を１１０℃で常圧下にて乾燥して乾燥残渣の重量を測定し（Ｂｇ）、下記式により算出した。
ゲル分率（重量％）＝（Ｂ／Ａ）×１００
【００４４】
上述のようにして得られた粘着シートの４００〜８００ｎｍの領域における全光線透過率が８５％以上であることが好ましく、９０％以上であることが好ましい。なお、粘着シートの全光線透過率は、ＪＩＳ  Ｋ  ７１０５に準拠して積分球式光線透過率装置を用いて測定されたものをいう。
【００４５】
又、粘着シートのヘイズは、２．０％以下が好ましい。なお、粘着シートのヘイズは、ＪＩＳ  Ｋ  ７１０５に準拠して積分球式光線透過率装置を用いて測定されたものをいう。
【００４６】
次に、本発明の粘着シートを用いた表示装置Ａについて説明する。粘着シートは、表示装置の表示パネルの表面に保護板を積層一体化するために用いられる。先ず、表示装置Ａのバックライト筐体１は、図１に示したように、合成樹脂製の矩形枠状に形成され、上端部には表示パネル２を載置するための平面矩形枠状のパネル配設用段部11がバックライト筐体１の上端面に開口した状態に形成されていると共に、下端部には反射板３を配設するための反射板配設用段部12が下端面に開口した状態に平面矩形枠状に形成されている。
【００４７】
そして、バックライト筐体１のパネル配設用段部11上には、バックライト筐体１の上端開口部よりも僅かに小さい大きさの平面矩形状の表示パネル２が配設されていると共に、バックライト筐体１内には、導光板４、拡散シート５、及び、輝度を向上させるための一枚或いは複数枚のプリズムシート６、６・・・などの光学フィルムが複数枚、互いに積層された状態で配設され、表示パネル２とこれに対向する光学フィルム６とバックライト筐体１とが枠状の両面粘着テープ７を用いて一体化されて表示装置Ａが構成されている。なお、バックライト筐体１の反射板配設用段部12には反射板３が配設一体化されていると共に、バックライト筐体１内にはＬＥＤ（図示せず）が光源として配設されている。
【００４８】
更に、表示装置Ａの表示パネル２の表面には保護板８が粘着シート９を介して積層一体化されている。なお、保護板８は、表示パネル２を視認できるように、ポリエチレンテレフタレート、ポリカーボネート、アクリル樹脂などの透明な合成樹脂板から構成されている。
【００４９】
しかるに、粘着シート９を構成するアクリル系粘着剤が、モノマー成分としてラジカル重合性二重結合を有するポリジメチルシロキサン成分を含有する共重合体を含んでおり、この共重合体の主鎖に結合したポリジメチルシロキサンからなる側鎖によって、アクリル系粘着剤は、保護板８や表示パネル２の表面を構成している合成樹脂板に対する優れた濡れ性を示し、粘着シート９は、表示パネル２や保護板８の表面に、空気を巻き込むことなく隙間なく完全に密着一体化する。従って、表示パネル２及び保護板８と、粘着シート９との界面に空気溜まりが発生することなく、表示パネル２と保護板８とが粘着シート９を介して強固に積層一体化されている。
【００５０】
そして、粘着シート９を構成するアクリル系粘着剤は、モノマー成分として多官能（メタ）アクリレート又はラジカル重合性二重結合を二個以上有するポリジメチルシロキサンを含有しており、適度に架橋されていることから耐熱性にも優れており、高温高湿度下といった過酷な環境下においても、優れた粘着力を発揮し、表示パネル２及び保護板８とを強固に一体化する。
【００５１】
なお、上記では、表示パネル２に対向する光学フィルムがプリズムシート６であるとして説明したが、表示パネル２に対向する光学フィルムは必ずしもプリズムシートである必要はなく、他の光学フィルムであってもよい。又、上記では、表示装置Ａが液晶表示装置である場合を説明したが、有機ＥＬ（electroluminescence）パネルを用いた表示装置であってもよい。なお、有機ＥＬパネルを用いた場合は光源が不要となる。
【００５２】
上記のようにして構成された表示装置Ａは、保護板８と表示パネル２とが粘着シート９を介して積層一体化されており、保護板８と表示パネル２との間には空気層は存在しておらず、空気層での光の屈折による表示品質の低下を防止することができ、よって、表示装置Ａは優れた表示性能を発揮する。
【００５３】
そして、保護板８に不測に大きな押圧力などの応力が加わった場合にあっても、保護板８は全面的に粘着シート９によって受止され、粘着シート９によって応力が吸収、緩和されることから、保護板８が不測に破壊されるような事態も概ね防止することができる。
【発明の効果】
【００５４】
本発明の粘着シートは、表示装置の表示パネルの表面に保護板を積層一体化するために用いられる粘着シートであって、この粘着シートは、アルキル（メタ）アクリレートと、多官能（メタ）アクリレートと、ラジカル重合性二重結合を有するポリジメチルシロキサンとの共重合体を含むアクリル系粘着剤から構成され、又は、アルキル（メタ）アクリレートと、ラジカル重合性二重結合を二個以上有するポリジメチルシロキサンとの共重合体を含むアクリル系粘着剤から構成されていることを特徴とするので、表示パネルや保護板に対して優れた濡れ性を示し、よって、粘着シートは、表示パネルと保護板とをこれらとの界面において空気溜まりを発生させることなく強固に積層一体化させることができる。
【００５５】
そして、本発明の粘着シートを構成するアクリル系粘着剤が、モノマー成分として多官能（メタ）アクリレート成分又はラジカル重合性二重結合を二個以上有するポリジメチルシロキサン成分を含有する共重合体を含んでいることから、粘着シートは優れた耐熱性を有しており、高温高湿度下においても優れた粘着性を維持し、よって、粘着シートは、いかなる状況下においても表示パネルと保護板とをこれらとの界面において気泡の発生や剥離を生じさせることなく長期間に亘って強固に積層一体化することができ、表示装置の表示性能を長期間に亘って安定したものとすることができる。
【００５６】
特に、ポリジメチルシロキサンがラジカル重合性二重結合を二個以上有する場合には、粘着シートはより優れた耐熱性を有しており、更に過酷な状況下においても優れた粘着性能を確実に発揮する。
【００５７】
上記粘着シートにおいて、ポリジメチルシロキサンが（メタ）アクリロイル基を有している場合には、アクリル系粘着剤の粘着物性に影響を殆ど及ぼすことなく、アクリル系粘着剤を構成している共重合体中に、ポリジメチルシロキサンからなる側鎖を効果的に導入することができる。
【００５８】
上記粘着シートにおいて、ポリジメチルシロキサンがその分子鎖の末端に（メタ）アクリロイル基を有している場合には、アクリル系粘着剤を構成している共重合体の主鎖に、直鎖状のポリジメチルシロキサンからなる側鎖を結合させることができ、この動き易いポリジメチルシロキサンからなる側鎖によって、表示パネルや保護板に対する粘着シートの濡れ性をより優れたものとし、表示パネルと保護板とを粘着シートによって更に強固に一体化することができる。
【発明を実施するための最良の形態】
【００５９】
以下に実施例を挙げて本発明を更に詳細に説明するが、本実施例に何ら限定されるものでない。
【００６０】
（実施例１〜１６、比較例１〜３）
２−エチルヘキシルアクリレート、ｎ−ブチルアクリレート、エチルアクリレート、ドデシルアクリレート、液状水素化１，２ポリブタジエンアクリレート（日本曹達社製、商品名「ＴＥＡＩ−１０００」、数平均分子量：２２５０）、エトキシ化トリメチロールプロパントリアクリレート（日本化薬社製、商品名「ＳＲ５０２」、分子量：６９２）、ヘキサンジオールジアクリレート（日本化薬社製、分子量：２２６）、ポリジメチルシロキサン１（チッソ社製  商品名「サイラプレーンＦＭ−０７２１」、メタクリロイル基を分子鎖の一方の末端にのみ有するポリジメチルシロキサン、数平均分子量：５０００）、ポリジメチルシロキサン２（チッソ社製  商品名「サイラプレーンＦＭ−０７１１」、メタクリロイル基を分子鎖の一方の末端にのみ有するポリジメチルシロキサン、数平均分子量：１０００）、ポリジメチルシロキサン３（チッソ社製  商品名「サイラプレーンＦＭ−０７２５」、メタクリロイル基を分子鎖の一方の末端にのみ有するポリジメチルシロキサン、数平均分子量１００００）、ポリジメチルシロキサン４（チッソ社製  商品名「サイラプレーンＦＭ−７７２１」、メタクリロイル基を分子鎖の両末端に有するポリジメチルシロキサン、数平均分子量：５０００）、アクリル酸、２，２−ジメトキシ−２−フェニルアセトフェン（チバガイギー社製、商品名「イルガキュア６５１」）及び増粘剤として親水性シリカ（日本アエロジル社製  商品名「アエロジルＡ−２００」）を表１に示した所定量（単位は全て「重量部」）づつディゾルバーにて均一に混合した後、窒素パージすることにより溶存酸素が除去されたモノマー組成物を作製した。
【００６１】
次に、一面が離型処理された二枚の厚さ５０μｍのポリエチレンテレフタレートフィルムを用意し、一方のポリエチレンテレフタレートフィルムの離型処理面にモノマー組成物をドクターブレードを用いて塗工しモノマー層を形成した後、このモノマー層上に他方のポリエチレンテレフタレートフィルムを重ね合わせた。なお、一対のポリエチレンテレフタレートフィルムの対向面間には厚さ０．３ｍｍのスペーサー部材を介在させてモノマー層の厚みが０．３ｍｍとなるように維持した。
【００６２】
しかる後、ケミカルランプを用いてモノマー層にポリエチレンテレフタレートフィルムを透して紫外線照射強度が３ｍＷ／ｃｍ2となるように紫外線を５分間に亘って照射することによってモノマー組成物をラジカル重合させた。
【００６３】
更に、残存モノマーの低減を目的として、高圧水銀ランプを用いてモノマー層にポリエチレンテレフタレートフィルムを透して紫外線照射強度が２０ｍＷ／ｃｍ2となるように紫外線を５分間に亘って照射することによってモノマー組成物をラジカル重合させて、厚みが０．３ｍｍの粘着シートを得た。
【００６４】
得られた粘着シートのゲル分率を上述した要領で、空気巻き込み性、全光線透過率、ヘイズ、耐熱性及び剥離力を下記に示した要領で測定し、その結果を表１に示した。
【００６５】
（空気巻き込み性）
粘着シートから縦４０×横５０ｍｍの平面長方形状の試験片を切り出し、この試験片をガラス板上にゴムローラを用いて貼着させた。次に、試験片上に厚さ０．５ｍｍのアクリル板を重ね合わせた上で０．５ｋｇのゴムローラを一往復させることによって、アクリル板とガラス板とが試験片を介して積層一体化してなる積層シートを作製した。
【００６６】
この作製直後の積層シートにおいて、ガラス板及びアクリル板と、粘着シートとの界面に巻き込まれた気泡の総数を目視にて数えた。次に、ゴムローラの重さを２ｋｇ及び５ｋｇとしたこと以外は上述と同様の要領を行い、ガラス板及びアクリル板と、粘着シートとの界面に巻き込まれた気泡の総数を目視にて数えた。
【００６７】
（全光線透過率及びヘイズ）
粘着シートの全光線透過率及びヘイズをＪＩＳ  Ｋ  ７１０５に準拠して積分球式光線透過率装置を用いて測定した。但し、粘着シートは、単体では非常に軟らかかったので、粘着シートの両面にポリエチレンテレフタレートフィルムを貼付した状態で測定し、ポリエチレンテレフタレートフィルムにエタノールを挟み込んだものを基準値とした。なお、ヘイズ値（％）は下記式に基づいて算出した。
ヘイズ値（％）＝（Ｈｄ／Ｈｔ）×１００
Ｈｄ：拡散透過率（％）
Ｈｔ：全光線透過率（％）
【００６８】
（耐熱性）
粘着シートから縦４０×横５０ｍｍの平面長方形状の試験片を切り出し、この試験片をガラス板上にゴムローラを用いて貼着させた。次に、試験片上に厚さ０．５ｍｍのアクリル板を重ね合わせた上で２．０ｋｇのゴムローラを一往復させることによって、アクリル板とガラス板とが試験片を介して積層一体化してなる積層シートを作製した。
【００６９】
この積層シートを２３℃で２４時間に亘って養生させた上で、積層シートをギアオーブンにて８０℃で３時間に亘って加熱処理した後、ガラス板及びアクリル板と、粘着シートとの界面に巻き込まれた気泡の総数を目視にて数えた。
【００７０】
（５）剥離力の測定
粘着シートの一面に厚さが２５μｍのポリエチレンテレフタレートフィルムを積層一体化させた後、粘着シートを幅１０ｍｍの短冊状に裁断して短冊状物を作製した。アクリル樹脂板を用意し、このアクリル樹脂板上に短冊状物をその粘着シートがアクリル樹脂板に対向した状態に重ね合わせた上で、２ｋｇのゴムローラを１往復させて、ポリエチレンテレフタレートフィルムとアクリル樹脂板とを粘着シートを介して積層一体化させ、２３℃にて２４時間に亘って放置した。しかる後、短冊状物をアクリル樹脂板から剥離する際の剥離力をＪＩＳ  Ｚ  ０２３７に準拠して２３℃の雰囲気下、剥離速度５０ｍｍ／分の条件下で１８０°方向のピール試験を行って測定した。
【００７１】
【表１】
2009209321.tif 000003
【図面の簡単な説明】
【００７２】
【図１】表示装置を示した縦断面図である。
【図２】表示装置を示した分解斜視図である。
【符号の説明】
【００７３】
１     バックライト筐体
２     表示パネル
３     反射板
４     導光板
５     拡散シート
６     プリズムシート
７     両面粘着テープ
８     保護板
９     粘着シート
Ａ     表示装置
【図１】
2009209321.tif 000004
【図２】
2009209321.tif 000005